(57)【特許請求の範囲】
【請求項１】
透水性試験器具である容器に一定量の水を満たし、その中に水面より所定寸法高くなるように架台を設置し、架台上に親水性布を、架台を跨いで親水性布の両端が十分に水に浸かるように、また架台と親水性布との間に空気が入らないように被せ、その親水性布の上に木口面を防水処理した重量既知の試験片を載せ所定時間経過後の試験片の重量から重量変化量を測定することにより透水性を評価することを特徴とする建築用材料の透水性試験方法。
【発明の詳細な説明】
【０００１】
【発明の属する技術分野】
本発明は建築用材料の透水性試験方法に関する。
【０００２】
【従来の技術】
従来、建築用材料の透水性試験方法は、ＪＩＳ  Ａ  ６９０９  建築用仕上塗材の中で透水試験Ｂ法により行われている。
【０００３】
しかし、上記の方法では、図７に示すように、試験体１０Ｂ上に透水試験器具５０Ｂ（ロート５１Ｂとメスピペット５２Ｂを連結用管５５Ｂで連結したもの）をシリコーンシーリング材６０Ｂによって止め付け、４８時間以上放置した後、２０±２℃の水を試験体の表面から高さｈｂ＝約２５０ｍｍまで入れ、その時の水頭の高さと２４時間後の水頭の高さとの差を求め、透水量として示される。この方法では試験体に水頭分の水圧がかかるため、無圧に近い水にしか効果を発揮しないような弱い防水処理を施したものに対しては明確な耐透水性評価ができない。
例えば、図８に示すように、ＪＩＳ  Ａ  ６９０９  建築用仕上塗材の透水試験Ｂ法により試験体Ａ（防水処理なし）と試験体Ｂ（僅かに防水処理をしたもの）の試験時間１〜５時間の間の透水量を測定したものであるが、殆ど差が認められずバラツキが大きいという問題点があった。
【０００４】
また、ＪＩＳ  Ａ  ６９０９  建築用仕上塗材の透水試験Ｂ法に規定されるような透水試験器具を立てて建築用材料の透水性を測定する方法は水平面においた材料の測定は可能だが、建てられた後の住宅外壁材のような水平でない面での透水量の測定はできないという問題があった。
また、ＪＩＳ  Ａ  ６９０９  建築用仕上塗材の透水試験Ｂ法では２４時間後の透水量（減水量）を測定すると規定されており、時間がかかるという問題点があった。
【０００５】
【発明が解決しようとする課題】
本発明は、上記欠点に鑑みてなされたものであって、その目的とするところは、無圧に近い水にしか効果を発揮しないような弱い防水処理を施した建築用材料の透水性の評価が短時間ででき、また水平面にない建築用材料の透水性試験方法を提供することにある。
【０００６】
【課題を解決するための手段】
以下本発明を詳細に説明する。
請求項１記載の建築用材料の透水性試験方法は、透水性試験器具である容器に一定量の水を満たし、その中に水面より所定寸法高くなるように架台を設置し、架台上に親水性布を、架台を跨いで親水性布の両端が十分に水に浸かるように、また架台と親水性布との間に空気が入らないように被せ、その親水性布の上に木口面を防水処理した重量既知の試験片を載せ所定時間経過後の試験片の重量から重量変化量を測定することにより透水性を評価することを特徴とする。
【０００７】
親水性布としては、ガーゼ、不織布、フェルト等吸湿性に優れたものであればよく、特にガーゼが安価であり好ましい。
【０００８】
請求項２（特許請求の範囲から削除された、出願当初の請求項２。以下、「請求項２」と言う。）記載の建築用材料の透水性試験方法は、被測定材料の被測定面に透水性試験器具をあてがって、透水性を評価する建築用材料の透水性試験方法であって、透水性試験器具は一端側が開口された筒状の容器で他端側には垂直に伸びる筒状の測定部を有するものであり、該開口側を垂直面又は傾斜面上の被測定材料に取付け、開口の周辺の被測定材料との間をシールし、該透水性試験器具の測定部の上部まで水を満たし、所定時間経過後の水位変化を測定することにより透水性を評価することを特徴とする。
【０００９】
【作用】
請求項１記載の建築用材料の透水性試験方法は、親水性布の上に木口面を防水処理した重量既知の試験片を載せ所定時間（例えば３０分）経過後の試験片の重量から重量変化量を測定する方法であるので、ＪＩＳ  Ａ  ６９０９  ６．１３透水試験Ｂ法におけるような水頭圧がかかることがなく、無圧状態での透水性試験方法であり、弱い防水処理を施した建築用材料においても明確な透水性の差を得ることができる。また、ＪＩＳ  Ａ  ６９０９  ６．１３透水試験Ｂ法に比べて短時間で試験結果が得られる。
また、親水性布がガーゼであるので安価である。
【００１０】
請求項２記載の建築用材料の透水性試験方法は、建物の外壁材のような水平でない面に対して直接試験する事ができる。
また、事前に実験室的に被測定材料の水平でない面に対する透水量の時間変化を取ることで現場での測定時間が短くても、透水量の時間変化を推定することができ、約２時間程度の測定時間でも２４時間後の透水量レベルの推定が可能である。このため、居住者のいる建物の外壁や、離れた場所にある建築用材料の測定も容易になる。
【００１１】
【発明の実施の形態】
次に、本発明の実施の形態を図に基づいて説明する。
図２は請求項１に記載の発明の建築用材料の透水性試験方法を示し、（イ）は透水性試験器具の断面図、（ロ）は試験器具の斜視図である。図３は上記試験方法で試験した結果を示すグラフである。
【００１２】
本発明の建築用材料の透水性試験方法は、以下に示す手順で行われる。
（１）試験器具の準備
図２に示すように、トレイ５０内に架台２０として断面３．８ｃｍ×８．９ｃｍのツーバイフォー材を入れ、台上面が水面４０よりｈ＝２ｃｍ高くなるように水を入れる。次に２重に折り重ねた幅３０ｃｍのガーゼ３０（日本薬局方ガーゼタイプＩ）を、架台２０を跨いで両端が十分水に浸かるように被せる。この時、ガーゼ３０を事前に湿らせておき、ガーゼ３０と架台２０上面との間に空気が入らないように架台２０上面に密着させる。１時間放置して、ガーゼの吸水状態を一様にする。
【００１３】
（２）試験片の準備
試験に供する外壁材から試験片１０を切り出す。寸法は厚さ１．６ｃｍ、（長さ×幅）を（５ｃｍ×５ｃｍ）とする。その後初期重量ｗ0 を測定する。次いで、試験片１０の木口面にブチルゴムテープ貼り又はエポキシ樹脂塗布により防水処理を行う。（試験片の吸水側の反対側は特に処理は必要ない）。その後木口処理後の重量ｗ1 を測定する。
【００１４】
（３）初期含水率の測定
試験片１０を切り出した外壁材の近傍から、（長さ×幅）を（２０ｃｍ×１０ｃｍ）の板を切り出す。その後初期重量Ｗａを測定する。１０５℃の乾燥機に８時間以上入れて絶乾させ、その後絶乾重量Ｗｂを測定する。初期含水率（Ｚ）を算出する。          Ｚ＝（Ｗａ−Ｗｂ）／Ｗｂ
【００１５】
（４）吸水量の測定
試験は、室温２２℃、相対湿度３０〜９０％の条件で行う。
図２（ロ）に示すように、試験器具５０の架台２０及びガーゼ３０の上に試験面を下にして試験片１０を載せる。試験片１０の間隔は１ｃｍ以上空ける。３０分間放置後試験片を取り出し、不織布に軽く押し当て、付着水を取り除き、吸水後重量Ｗ2 を測定する。
【００１６】
（５）含水率変化量の算出
下式により、各試験片の含水率変化量（Ｘ）を算出する。
Ｘ＝吸水量／絶乾重量＝（Ｗ2 −ｗ1 ）／｛ｗ0 ／（１＋Ｚ）｝
【００１７】
図３に示すように、試験体Ａは防水処理なしの外壁材から切り出した試験片であり、試験体Ｂは僅かに防水処理をした外壁材から切り出した試験片の含水率上昇率（重量％）を比較したものである。グラフに示すように、試験体Ａ（１）に比べて試験体Ｂ（２）の含水率上昇率が明らかに低いことが判る。尚、各点における上下の幅は各試験片の±３σを示し各点はその平均値である。即ち、±３σに比べて試験体Ａ（１）と試験体Ｂ（２）とは有為な差であることが判る。
【００１８】
図４は請求項２に記載の発明の建築用材料の透水性試験方法を示し、（イ）は透水性試験器具の建物の外壁材に取付けた状態を示す断面図、（ロ）は試験器具の斜視図である。図５は上記試験方法で試験した結果を示すグラフである。図６はＪＩＳ  Ａ  ６９０９  建築用仕上塗材の透水試験Ｂ法で試験した結果を示すグラフである。
【００１９】
本発明の建築用材料の透水性試験方法は、以下に示す手順で行われる。
図３に示すように、試験器具５０Ａは直径ｈｃ＝７５ｍｍの円筒状の本体５１の一端側を建物の外壁１０Ａに直接取付ける。その際円筒状の本体５１の一端側と外壁１０Ａとの間をロウ、粘土等の測定後きれいに取り除けるような材料６０を用いて固定する。
試験器具５０Ａの他端側には目盛りの付いたシリンダー５２が取付けられ、シリンダー５２の先端部分には倒れ止め５４のリング５３により垂直に保持される。
【００２０】
試験器具５０Ａを建物の外壁１０Ａに取付けた後、シリンダー５２の先端より水を入れ、円筒状の本体５１の中心高さからシリンダー５２の上部目盛り迄の高さまで約ｈａ＝２５０ｍｍになるように注水する。
一定時間経過後の水位の変化を読み取り透水量（単位：ｍｌ）を算出する。
【００２１】
図４に示すように、１は耐透水性レベル１（低）の外壁材、２は耐透水性レベル２（中）の外壁材、３は耐透水性レベル３（高）の外壁材の時間経過（時間）と透水量（単位：ｍｌ）の関係を示すグラフである。グラフから明らかなように、耐透水性レベルの程度の差により透水量に違いのあることが判る。
【００２２】
また、図６に示すように、事前にＪＩＳ  Ａ  ６９０９  建築用仕上塗材の透水試験Ｂ法で上記耐透水性レベル１（低）〜耐透水性レベル３（高）の外壁材の時間経過（時間）と透水量（単位：ｍｌ）の関係を取得しておく。現場で図３に示す本発明の建築用材料の透水性試験方法で垂直面の外壁材の透水量を測定する。得られた透水量と、図５、図６の関係からＪＩＳ  Ａ  ６９０９  建築用仕上塗材の透水試験Ｂ法での透水量を推定する。
また、現場での測定時間を短くても、透水量の時間変化を推定することができ、約２時間程度の測定時間でも２４時間後の透水量レベルの推定が可能である。このため、居住者のいる建物の外壁や、離れた場所にある建築用材料の測定も容易になる。
【００２３】
（実施例の作用）
請求項１記載の建築用材料の透水性試験方法は、簡易な器具であり、吸湿したガーゼの上に木口面を防水処理した試験片を複数載せ３０分以上経過後の試験片の重量変化量を測定する方法であるので、ＪＩＳ  Ａ  ６９０９  ６．１３透水試験Ｂ法におけるような水頭圧がかかることがなく、無圧状態での透水性試験方法であり、弱い防水処理を施した建築用材料においても明確な透水性の差を得ることができる。複数の試料を同時に試験することができ、簡便で効率的な試験方法である。また、ＪＩＳＡ  ６９０９  ６．１３透水試験Ｂ法に比べて短時間で試験結果が得られる。
また、吸湿材がガーゼであるので安価である。
【００２４】
請求項２記載の建築用材料の透水性試験方法は、建物の外壁材のような水平でない面に対して直接試験する事ができる。
また、事前にＪＩＳＡ  ６９０９  ６．１３透水試験Ｂ法で被測定材料の水平面に対する透水量の時間変化及び水平でない面の請求項２記載の建築用材料の透水性試験方法で透水量の時間変化を取ることで両試験方法間の相関関係を把握することにより、現場で測定時間が短くても、透水量の時間変化を推定することができ、約２時間程度の測定時間でも２４時間後の透水量レベルの推定が可能である。このため、居住者のいる建物の外壁や、離れた場所にある建築用材料の測定も容易になる。
【００２５】
【発明の効果】
本発明の試験法は、上述の通りであり、簡便な器具で短時間に防水処理レベルの評価ができる。また、建築後の建物の外壁材のような水平でないものに対しても透水レベルを短時間で測定することができ、現場で実施することで信頼を得ることができる。
【図面の簡単な説明】
【図１】請求項１及び２に記載の発明の建築用材料の透水性試験方法を示し、（イ）は請求項１記載の透水性試験器具の断面図、（ロ）は請求項１記載の試験器具の斜視図、（ハ）は請求項２に記載の透水性試験器具の建物の外壁材に取付けた状態を示す断面図、（ニ）は請求項２に記載試験器具の斜視図である。
【図２】請求項１に記載の発明の建築用材料の透水性試験方法を示し、（イ）は透水性試験器具の断面図、（ロ）は試験器具の斜視図である。
【図３】上記試験方法で試験した結果を示すグラフである。
【図４】請求項２に記載の発明の建築用材料の透水性試験方法を示し、（イ）は透水性試験器具の建物の外壁材に取付けた状態を示す断面図、（ロ）は試験器具の斜視図である。
【図５】上記試験方法で試験した結果を示すグラフである。
【図６】ＪＩＳ  Ａ  ６９０９  建築用仕上塗材の透水試験Ｂ法で試験した結果を示すグラフである。
【図７】ＪＩＳ  Ａ  ６９０９  建築用仕上塗材の透水試験Ｂ法の試験装置を示す断面図である。
【図８】ＪＩＳ  Ａ  ６９０９  建築用仕上塗材の透水試験Ｂ法で試験した結果を示すグラフである。
【符号の説明】
１０        試験片
１０Ａ      外壁材
２０        架台
３０        ガーゼ
４０        水面
５０        試験器具
５０Ａ      試験器具（垂直式）
５０Ｂ      試験器具（ＪＩＳ法）
６０        シーリング材
【図１】
0003739256.tif 000002
【図２】
0003739256.tif 000003
【図３】
0003739256.tif 000004
【図４】
0003739256.tif 000005
【図５】
0003739256.tif 000006
【図６】
0003739256.tif 000007
【図７】
0003739256.tif 000008
【図８】
0003739256.tif 000009